ПРИСАДКА К СМАЗОЧНЫМ МАТЕРИАЛАМ
ADDITION TO LUBRICANTS

Изобретение относится к составам присадок к смазочным материалам, улучшающим их антифрикционные, противоизносные и антикоррозионные свойства, и может быть использовано в маслах двигателей внутреннего сгорания, агрегатов и узлов трансмиссии автомобильной техники.
Известна присадка к смазочным материалам, представляющая собой продукт взаимодействия олеиновой кислоты и безводного аммиака при следующем соотношении реагентов, мас.%: безводный аммиак 2-6, олеиновая кислота до 100 (RU 2059691 С1, кл. С10М 129/40,10.05.96).
12
22
Наиболее близким аналогом предложенного технического решения является присадка к смазочным материалам, представляющая собой продукт взаимодействия жирных кислот С-С, в частности олеиновой кислоты, алканоламина, в частности диэтаноламина (ДЭА) и борной кислоты при их мольном соотношении 1:1,4:0,3 соответственно, которая вводится в смазочное масло в количестве 0,1-1,0 мас.% (Заявка ЕР 0393748 А2, кл. C 07/F 5/04, С10М 139/00, 24.10.90).
Недостатком указанных присадок является их относительно низкий уровень антифрикционных и противоизносных свойств.
Техническим результатом изобретения является разработка присадки к смазочным маслам, обладающей улучшенными антифрикционными, противоизносными и антикоррозионными свойствами.
Данный результат достигается тем, что присадка к смазочным материалам, содержащая продукт взаимодействии олеиновой и борной кислот с диэтаноламином, содержит продукт взаимодействия при мольном соотношении олеиновая кислота: борная кислота: диэтаноламин как 0,8:2:3 и дополнительно бензотриазол при следующем соотношении компонентов, мас.%:
Продукт взаимодействия олеиновой
и борной кислот с диэтаноламином
в их мольном соотношении 0,8:2:3
84-90
Бензотриазол
10-16
Отличительной особенностью предложенного технического решения является то, что при смешении продукта взаимодействия олеиновой и борной кислот с ДЭА в их мольном соотношении 0,8:2:3 и бензотриазола при заявленном соотношении компонентов возникает синергетический эффект усиления антифрикционных, противоизносных и антикоррозионных свойств полученной присадки.
Введение продукта взаимодействия олеиновой и борной кислот с ДЭА, полученного при иных мольных соотношениях реагентов, или при других массных соотношениях с бензотриазолом, кроме заявленных, не позволяет получить синергетический эффект улучшения антифрикционных, противоизносных и антикоррозионных свойств.
Олеиновую кислоту используют согласно ГОСТ 7580-91, борную кислоту - по ГОСТ 187704-78, ДЭА - по ТУ 6-09-2652-91.
Способ получения продукта взаимодействия олеиновой и борной кислот с ДЭА заключается в следующем.
В реактор, снабженный мешалкой, насадкой Дина-Старка, обратным холодильником и термометром, загружают 215 г (0,8 моль) олеиновой кислоты и 315 г (3 моля) ДЭА. Реакционную массу нагревают при перемешивании до 60-80°С, после чего вводят 124 г (2 моля) борной кислоты и поднимают температуру реакционной смеси до 170-180°С, выдерживая ее при этой температуре в течение 1,5-2,0 ч до образования однородного продукта с аминным числом 70-80 мг НСl/г.
6
5
3
Бензотриазол - 1, 2, 3 формулы CHN (ТУ 6-09-1291-87) представляет собой белый кристаллический порошок с розовым, кремовым или желтоватым оттенком, температура плавления 96-99°С, массовая доля летучих веществ не более 0,15%.
Предлагаемую присадку готовят путем смешения 84-90 мас.% продукта взаимодействия и 10-16 мас.% бензотриазола при температуре 50-60°С в течение 20-30 мин. Полученную присадку вводят в смазочные материалы в количестве 5-10 мас.%.
Конкретные составы заявленной присадки приведены в табл.1.
Для исследования эксплуатационных свойств смазочных материалов были изготовлены образцы моторного масла М-8-В с 5% предложенной присадки по примерам 1-5 и 5% присадки по прототипу.
Смазочные свойства оценивали на четырехшариковой машине трения по двухэтапной методике. Противоизносные свойства определяли по изменению диаметра пятна износа (мм), антифрикционные - по изменению температуры в зоне трения (°С).
Коррозионную активность образцов масла М-8-В с 5% указанных выше присадок определяли в соответствии с ГОСТ 20502-75 по изменению массы пластинок из свинца.
Результаты испытаний образцов моторного масла М-8-В с предложенной присадкой и присадкой по прототипу представлены в табл.2.
Использование предложенной присадки в составе смазочных материалов позволит повысить их антифрикционные, противоизносные и антикоррозионные свойства.
Таблица 1
Составы предлагаемой присадки к смазочным материалам
Наименование компонентов
Содержание компонентов в составах, мас.%
Пример 1
Пример 2
Пример 3
Пример 4
Пример 5
Продукт взаимодействия олеиновой и борной кислот с ДЭА в мольном соотношении 0,8:2:3
84
87
90
83
91
Бензотриазол
16
13
10
17
9
Таблица 2
Результаты испытаний образцов моторного масла М-8-В, содержащих предлагаемую присадку
Показатели
Образцы масла с 5% присадки по примерам
Масло с 1% присадки по прототипу
Масло без присадки
1
2
3
4
5
Смазочные свойства:
а) Противоизносныеизменение диаметра пятна износа, мм
- на первом этапе
0,08
0,07
0,06
0,10
0,06
0,11
0,30
- на втором этапе
0,04
0,03
0,02
0,06
0,03
0,07
0,15
б) Антифрикционныеприрост
температуры, °С
- на первом этапе
40
38
36
42
37
43
48
- на втором этапе
25
24
22
25
23
27
30
Антикоррозионные свойства: изменение массы пластинок из свинца, г/м<sup>2</sup>
0,8
0,7
0,6
1,0
0,7
1,2
1,5